(57)【要約】  ポリカーボネートからなる１つ以上のポリマー、または５０モル％超のポリカーボネート単位及びポリカーボネート単位と共重合する５０モル％未満のモノマー単位のコポリマー；１つ以上の鉱物を含有する５〜２０重量％の高アスペクト比のＣａＳｉＯ3；所望により塩基性材料のための緩衝剤、ならびに所望によりポリカーボネート含有組成物に有用な１つ以上の酸化防止剤；を含む、組成物である。本組成物の１つ以上の層を含有するシートも開示する。シートはつや消し外観を呈示し、容易に再利用できる。【選択図】なし【特許請求の範囲】
【請求項１】
ポリカーボネートからなる１つ以上のポリマー、または５０モル％超のポリカーボネート単位及びポリカーボネート単位と共重合する５０モル％未満のモノマー単位のコポリマー、ならびに１つ以上の鉱物を含有する５〜２０重量％の高アスペクト比のＣａＳｉＯ3を含む、組成物。
【請求項２】
安定化塩を含む、請求項１に記載の組成物。
【請求項３】
約０．０５〜約０．５重量％の安定化塩を含む、請求項１または２に記載の組成物。
【請求項４】
前記安定化塩が亜リン系酸の塩である、請求項２または３に記載の組成物。
【請求項５】
ポリカーボネート含有組成物に有用な１つ以上の酸化防止剤を含む、先行請求項のいずれか一項に記載の組成物。
【請求項６】
ポリカーボネートからなる１つ以上のポリマー、または５０モル％超のポリカーボネート単位及びポリカーボネート単位と共重合する５０モル％未満のモノマー単位のコポリマー；１つ以上の鉱物を含有する５〜２０重量％の高アスペクト比のＣａＳｉＯ3；安定化塩；ならびにポリカーボネート含有組成物に有用な１つ以上の酸化防止剤；からなる、先行請求項のいずれか一項に記載の組成物。
【請求項７】
ポリカーボネート含有組成物に有用な前記１つ以上の酸化防止剤が、前記組成物の重量に基づき約２００〜２０００百万分率の量で存在する、先行請求項のいずれか一項に記載の組成物。
【請求項８】
前記１つ以上のポリカーボネートが、分岐状、直鎖、または分岐状及び直鎖ポリカーボネートの混合物である、先行請求項のいずれか一項に記載の組成物。
【請求項９】
請求項１〜８のいずれか一項に記載の組成物の３３重量％以上、及び１つ以上の非充填ポリカーボネートのブレンドを含む、組成物。
【請求項１０】
前記非充填ポリカーボネートが、前記組成物の約０〜約６７重量％の量で存在する、請求項９に記載の組成物。
【請求項１１】
請求項１〜１０のいずれか一項に記載の組成物から調製されるシートを含む、組成物。
【請求項１２】
２つ以上の層を含み、そこで、少なくとも１つの層が、ポリカーボネートからなる１つ以上のポリマー、またはポリカーボネートの重量の５０モル％超のポリカーボネート単位及びポリカーボネート単位と共重合する５０モル％未満のモノマー単位のコポリマー；１つ以上の鉱物を含有する５〜２０重量％の高アスペクト比のＣａＳｉＯ3；を含み、少なくとも１つの層が、１つ以上の非充填ポリカーボネートを含む、請求項１１に記載の組成物。
【請求項１３】
ポリカーボネートからなる１つ以上のポリマー、または５０モル％超のポリカーボネート単位及びポリカーボネート単位と共重合する５０モル％未満のモノマー単位のコポリマー；ならびに１つ以上の鉱物を含有する５〜２０重量％の高アスペクト比のＣａＳｉＯ3；を含む前記層が、前記シートの厚みの０．５〜１０％であり、１つ以上の非充填ポリカーボネートの含む前記層が、前記シートの厚みの９９．５〜９０％である、請求項１２に記載の組成物。
【請求項１４】
前記１つ以上の層が、押出し、共押出し、積層または共積層によって形成される、請求項１１〜１３のいずれか一項に記載の組成物。
【請求項１５】
前記シートの表面のうちの一方または両方が、ポリカーボネートからなる１つ以上のポリマー、またはポリカーボネートの重量の５０モル％超のポリカーボネート単位及びポリカーボネート単位と共重合する５０モル％未満のモノマー単位のコポリマー；ならびに１つ以上の鉱物を含有する５〜２０重量％の高アスペクト比のＣａＳｉＯ3；を含む、組成物の層を含む、請求項１１〜１４のいずれか一項に記載の組成物。
【発明の詳細な説明】
【技術分野】
【０００１】
関連出願の相互参照
本出願は、２０１７年８月３０日出願の米国仮特許出願第６２／５５２，０１６号からの優先権を主張するものであり、すべての目的のために、その全体が参照により本明細書に組み込まれる。
【０００２】
本開示は、つや消し外観を有する再利用可能なポリカーボネート系シートを調製するのに有用なポリカーボネート、及びポリカーボネートを含むコポリマーから本質的になる組成物、ならびに該組成物から調製されるシートに関する。
【背景技術】
【０００３】
ポリカーボネート、及びポリカーボネートを含むコポリマーは、多種多様な成形構造（例えば、自動車部品、医療装置、医療装置の構成要素、電子装置の構成要素（例えば携帯電話）及び旅行かばん）で利用されている。ポリカーボネート、及びポリカーボネートのコポリマーは、剛性表面を有する堅い構造を形成する。これらの多くの用途で、形成される構造の表面のつや消し外観が求められている。ポリカーボネートは、光沢がある外観を備える構造を形成する。ポリカーボネート、及びポリカーボネートのコポリマーの高品質特性は、つや消し外観も一緒に求められている。つや消し外観を有するポリカーボネートまたはそのコポリマーを含む構造は、従来は、ポリカーボネートと他の熱可塑性ポリマー（例えば、ＡＢＳ）のブレンドから調製される（欧州特許第０３７５９３２号を参照）。このようなブレンドから調製される構造を、再利用するのは困難である。市場は、容易に再利用できる、つや消し外観を有するポリカーボネートまたはそのコポリマーを含む構造を要求する。
【０００４】
求められているのは、つや消し外観を有する構造を形成する、ポリカーボネートまたはポリカーボネートのコポリマーを含む組成物である。更に求められているのは、つや消し外観を示す、このような組成物から調製したシートである。
【発明の概要】
【０００５】
ポリカーボネートからなる１つ以上のポリマー、または５０モル％超のポリカーボネート単位及びポリカーボネート単位と共重合する５０モル％未満のモノマー単位のコポリマー；ならびに１つ以上の鉱物を含有する５〜２０重量％の高アスペクト比のＣａＳｉＯ3；を含む、組成物を開示する。このような組成物は、塩基性材料のための緩衝剤または安定化塩を含むことができる。塩基性材料のための緩衝剤は、亜リン酸の塩（例えば、リン酸一ナトリウム）でもよい。組成物は、ポリカーボネート含有組成物に有用な１つ以上の酸化防止剤を含むことができる。
【０００６】
ポリカーボネートからなる１つ以上のポリマー、または５０モル％超のポリカーボネート単位及びポリカーボネート単位と共重合する５０モル％未満のモノマー単位のコポリマー；１つ以上の鉱物を含有する５〜２０重量％の高アスペクト比のＣａＳｉＯ3；塩基性材料のための安定化塩または緩衝剤；ポリカーボネート含有組成物に有用な１つ以上の酸化防止剤；だけを含む、それからなる組成物を開示する。１つ以上のポリカーボネートまたはそのコポリマーは、分岐し得る、直鎖であり得る、または分岐及び直鎖ポリカーボネートの混合物、またはそのコポリマーであり得る。
【０００７】
ポリカーボネートからなる１つ以上のポリマー、または５０モル％超のポリカーボネート単位及びポリカーボネート単位と共重合する５０重量％未満のモノマー単位のコポリマー；１つ以上の鉱物を含有する５〜２０重量％の高アスペクト比のＣａＳｉＯ3；所望により塩基性材料のための１つ以上の緩衝剤；所望により、高アスペクト比のＣａＳｉＯ3を含有しない別のポリカーボネート組成物（非充填）によるポリカーボネート含有組成物に有用な１つ以上の酸化防止剤；を含有するポリカーボネート組成物のブレンドを含む、組成物が、開示される。このようなブレンドは、高アスペクト比のＣａＳｉＯ3を含有する組成物を３３重量％以上含む。このようなブレンドは、５重量％〜６７重量％の非充填ポリカーボネートを含むことができ、それは高アスペクト比のＣａＳｉＯ3を含まない。
【０００８】
本明細書で開示するような１つ以上の組成物から調製されるシートを含む組成物を開示する。シートは本明細書に開示する１つ以上の組成物だけを含有することができ、それは、ポリカーボネートからなる１つ以上のポリマー、または５０モル％超のポリカーボネート単位及びポリカーボネート単位と共重合する５０モル％未満のモノマー単位のコポリマー；１つ以上の鉱物を含有する５〜２０重量％の高アスペクト比のＣａＳｉＯ3；所望により塩基性材料のための緩衝剤；所望によりポリカーボネート含有組成物に有用な１つ以上の酸化防止剤；を含む、組成物である。１つ以上のポリカーボネートまたはそのコポリマーは、分岐し得る、直鎖であり得る、または分岐及び直鎖ポリカーボネートの混合物、またはそのコポリマーであり得る。シートは２つ以上の層を含むことができ、そこで、１つ以上の表面は、ポリカーボネートからなる１つ以上のポリマー、または５０モル％超のポリカーボネート単位及びポリカーボネート単位と共重合する５０モル％未満のモノマー単位のコポリマー；１つ以上の鉱物を含有する５〜２０重量％の高アスペクト比のＣａＳｉＯ3；所望により塩基性材料のための緩衝剤；所望によりポリカーボネート含有組成物に有用な１つ以上の酸化防止剤；を含む。ポリカーボネートからなる１つ以上のポリマー、または５０モル％超のポリカーボネート単位及びポリカーボネート単位と共重合する５０モル％未満のモノマー単位のコポリマー；１つ以上の鉱物を含有する５〜２０重量％の高アスペクト比のＣａＳｉＯ3；所望により塩基性材料のための緩衝剤；所望によりポリカーボネート含有組成物に有用な１つ以上の酸化防止剤；を含む、組成物から調製される表面は、つや消し外観を示す。シートは、ポリカーボネート含有材料からシートを形成するための任意の従来の方法を使用して調製され得る。シートは、押出し、共押出しまたは積層により調製されることができる。非充填ポリカーボネートの層、ならびにポリカーボネートからなる１つ以上のポリマー、または５０モル％超のポリカーボネート単位及びポリカーボネート単位と共重合する５０モル％未満のモノマー単位のコポリマー；１つ以上の鉱物を含有する５〜２０重量％の高アスペクト比のＣａＳｉＯ3；所望により塩基性材料のための緩衝剤；所望によりポリカーボネート含有組成物に有用な１つ以上の酸化防止剤；を含む組成物から調製される層を有するシートを開示する。シートが開示されており、そこでポリカーボネートからなる１つ以上のポリマー、または５０モル％超のポリカーボネート単位及びポリカーボネート単位と共重合する５０モル％未満のモノマー単位のコポリマー；１つ以上の鉱物を含有する５〜２０重量％の高アスペクト比のＣａＳｉＯ3；所望により塩基性材料のための緩衝剤；所望によりポリカーボネート含有組成物に有用な１つ以上の酸化防止剤；を含む層は、シートの厚さの５〜９５％である。
【０００９】
１つ以上の鉱物を含有する高アスペクト比のＣａＳｉＯ3を含む、開示した組成物は、つや消し外観を有するシートを形成できる。１つ以上の表面上のこのような組成物を有する調製したシートは、このような表面上のつや消し外観を呈示する。つや消し面は、６０度入射角で、約６０以下または４０以下のＩＳＯ２８１３に従って測定した最高光沢を示すことができる。
【発明を実施するための形態】
【００１０】
本明細書で示す説明及び図は、他の当業者に本開示、その原則及びその実用化を熟知させることを目的とする。したがって、記載される本開示の特定の実施形態は、本特許請求の範囲を網羅する、または制限することを意図しない。したがって、本特許請求の範囲は、添付の特許請求に関連して、このような特許請求の範囲が権利を受ける等価物の全範囲に準拠して決定されなければならない。特許出願及び公開を含む、すべての論文ならびに文献の開示は、すべての目的に関して参照により組み込まれる。また、以下の特許請求の範囲から抜き出される他の組み合わせも可能であり、これらも参照により本明細書に組み込まれる。
【００１１】
１つ以上のポリカーボネート、またはポリカーボネート及びポリカーボネート単位と共重合するモノマー単位のコポリマー；１つ以上の鉱物を含有する高アスペクト比のＣａＳｉＯ3；を含む、組成物を開示する。そこで、１つ以上の鉱物を含有する高アスペクト比のＣａＳｉＯ3の量は、このような組成物がシートの表面上に位置するとき、つや消し外観を有するシートを形成するのに十分なものである。シートは、このような組成物１００％から調製されることができる、または組成物の層、ならびにポリカーボネートならびにポリカーボネート及び１つ以上の鉱物を含有する高アスペクト比ＣａＳｉＯ3を含まない他のモノマーのコポリマーの層から調製されることができる。２つ以上の層がある箇所は、つや消しが望まれる表面は、１つ以上の鉱物を含有する高アスペクト比ＣａＳｉＯ3を含むことができる。つや消し外観を提供する層は、ポリカーボネート以外の任意のポリマーまたはそのコポリマーを含有しない。
【００１２】
本明細書で使用する場合、１つ以上とは、列挙した成分のうちの少なくとも１つの、またはそのうちの２つ以上が開示したように使用され得ることを意味する。本明細書で使用する場合、重量％または重量部とは、特に指示がない限り、開示する組成物の重量を指す、またはそれに基づく。
【００１３】
本明細書で使用するポリカーボネートは、カーボネート単位を含むポリマーを意味する。このようなポリマーは、カーボネートモノマー単位から本質的になるホモポリマー、または１つ以上の他のモノマー単位を含むコポリマー（コモノマー単位）でもよい。このようなコポリマーは、異なるモノマー単位の２つ以上のブロックを含むブロックコポリマーでもよい、またはポリマー主鎖に沿ってランダムに位置する異なるモノマー単位を有するランダムコポリマーでもよい。他のモノマー単位は、意図する用途のために必要な場合、ポリカーボネートの固有の特性（例えば、耐熱性、耐衝撃性、成形性及び透明性）にマイナスの影響を与えない任意のモノマー単位を含むことができる。エステル単位及びポリシロキサン単位が、代表的なコモノマー単位内にある。意図する用途のために必要な場合、得られるポリマーがポリカーボネートの所望の特性（例えば、耐熱性、耐衝撃性、成形性及び透明性）を保持するように、コポリカーボネートのカーボネートモノマー単位の量は選択される。コポリカーボネートは、５０モル％超のカーボネートモノマー単位、約７５モル％以上のカーボネートモノマー単位、約８０モル％以上のカーボネートモノマー単位、または約８５モル％以上のカーボネートモノマー単位を含むことができる。コポリカーボネートは、約９９モル％以下のカーボネートモノマー単位、約９７モル％以下のカーボネートモノマー単位、または約９５モル％以下のカーボネートモノマー単位を含むことができる。コポリカーボネートは、約１モル％以上のコモノマーモノマー単位、約３モル％以上のコモノマーモノマー単位、または約５モル％以上のコモノマーモノマー単位を含むことができる。コポリカーボネートは、５０モル％未満のコモノマーモノマー単位、約２５モル％以下のコモノマーモノマー単位、約２０モル％以下のコモノマーモノマー単位、または約１５モル％以下のコモノマーモノマー単位を含むことができる。ポリカーボネート単位は、ポリマー主鎖の芳香単位を含むことができる。
【００１４】
例えば、芳香族ポリカーボネートの製造は、ジフェノールと、カルボン酸ハライド（好ましくは、ホスゲン）との反応、及び／または芳香族ジカルボン酸ジハライド（好ましくは、ベンゼンジカルボン酸ジハライド）との反応によって、所望により連鎖停止剤（例えば、モノフェノール）を使用する及び所望により三官能性分岐剤または３つ以上の官能基を有する分岐剤（例えば、トリフェノールまたはテトラフェノール）を使用する界面法によって、達成される。芳香族ポリカーボネート及び／または芳香族ポリエステルカーボネートの製造のためのジフェノールは、式Ｉに従うことができる。
【００１５】
【化１】
2020531661.tif 000002
【００１６】
式中、Ａは、所望によりヘテロ原子を含有する他の芳香環が縮合され得る、単結合、Ｃ1−Ｃ5アルキレン、Ｃ2−Ｃ5アルキリデン、Ｃ5−Ｃ6シクロアルキリデン、−Ｏ−、−ＳＯ−、−ＣＯ−、−Ｓ−、−ＳＯ２−、またはＣ6−Ｃ12アリーレンを示す、または式ＩＩまたは式ＩＩＩのラジカルを示す。
【００１７】
【化２】
2020531661.tif 000003
【００１８】
式中、Ｂは、いずれの場合でも独立して水素、Ｃ1−Ｃ12アルキル（好ましくはメチル）、またはハロゲン（好ましくは塩素及び／または臭素）であり、
ｘは、いずれの場合でも互いに独立して０、１または２であり、
ｐは０または１であり、
Ｒc及びＲdは、互いに独立しており、各Ｘ1を独立して選択可能であり、水素またはＣ1−Ｃ6アルキル（好ましくは水素、メチルまたはエチル）であり、
Ｘ1は、炭素を示し、
Ｒc及びＲdが少なくとも１つのＸ1原子上のアルキルを同時に示すという条件で、ｍは４〜７（好ましくは４または５）の整数を示す。
【００１９】
代表的なジフェノールは、ヒドロキノン、レゾルシノール、ジヒドロキシビフェニル、ビス（ヒドロキシフェニル）−Ｃ1−Ｃ5アルカン、ビス（ヒドロキシフェニル）−Ｃ5−Ｃ6シクロアルカン、ビス（ヒドロキシル−フェニル）エーテル、ビス（ヒドロキシフェニル）スルホキシド、ビス（ヒドロキシフェニル）ケトン、ビス（ヒドロキシル−フェニル）スルホン、及び４，４”−ビス（ヒドロキシフェニル）ジイソプロピルベンゼン、ならびに核臭素化及び／または核塩素化を有するその誘導体である。特に好ましいジフェノールは、４，４’−ジヒドロキシビフェニル、ビスフェノールＡ、２，４−ビス（４−ヒドロキシフェニル）−２−メチル−ブタン、１，１−ビス（４−ヒドロキシフェニル）−シクロヘキサン、１，１−ビス（４−ヒドロキシフェニル）−３，３，５−トリメチル−シクロヘキサン、４，４−ジヒドロキシジフェニルスルフィド及び４，４−ジヒドロキシジフェニルスルホン、ならびにジ及びテトラ臭素化または塩素化したその誘導体（例えば、２，２−ビス（３−クロロ−４−ヒドロキシフェニル）プロパン、２，２−ビス−（３，５−ジクロロ−４−ヒドロキシフェニル）プロパンまたは２，２−ビス（３，５−ジブロモ−４−ヒドロキシフェニル）プロパン）である。２，２−ビス−（４−ヒドロキシフェニル）プロパン（ビスフェノールＡ）が特に好ましい。ジフェノールが、個別に、または任意の混合物として使用されることができる。ジフェノールは、文献から公知である、または文献から公知の方法によって得られることができる。ビスフェノールＡホモポリカーボネート以外で、好適なポリカーボネートは、ビスフェノールＡと、好ましいまたは特に好ましいとして言及される他のジフェノール（特に２，２−ビス（３，５−ジブロモ−４−ヒドロキシフェニル）−プロパン）の最高１５モル％（ジフェノールのモル合計に対して）とのコポリカーボネートである。
【００２０】
芳香族ポリカーボネート製造のための代表的な連鎖停止剤は、フェノール化合物を含む。代表的なフェノール化合物は、フェノール、ｐ−クロロフェノール、ｐ−ｔｅｒｔ−ブチルフェノール、４−（１，３−ジメチルブチル）−フェノール及び２，４，６−トリブロモフェノール；それらのアルキル置換基に合計８〜２０のＣ原子を含む長鎖アルキルフェノール（例えば、モノアルキルフェノールまたはジアルキルフェノール）である。代表的な長鎖アルキルフェノールは、３，５−ジ−ｔｅｒｔ−ブチルフェノール、ｐ−イソ−オクチルフェノール、ｐ−ｔｅｒｔ−オクチルフェノール、ｐ−ドデシルフェノール、２−（３，５−ジメチルヘプチル）−フェノール及び４−（３，５−ジメチルヘプチル）−フェノールである。使用する連鎖停止剤の量は、いずれの場合でも使用されるジフェノールのモル合計に基づいて約０．１モル％以上であり得る。使用する連鎖停止剤の量は、いずれの場合でも使用されるジフェノールのモル合計に基づいて約１０モル％以下でもよい。
【００２１】
ポリカーボネートは、周知の方法によって（例えば、使用されるジフェノールの合計に対して、例えば約０．０５〜約２．０モル％の三官能性化合物、または３つ以上の官能基を有する化合物（例えば、３つ以上のフェノール基を含むもの）の取り込みによって）分岐され得る。開示される組成物に有用な分岐ポリカーボネートは、周知の技術によって調製されることができ、例えば、いくつかの方法は米国特許第３，０２８，３６５号、同第４，５２９，７９１号及び同第４，６７７，１６２号に開示されており、その全体を参照により本明細書に組み入れる。使用できる代表的な分岐剤は、例えば約０．０１〜約１．０モル％の量（使用するジカルボン酸ジクロリドに対して）の三官能性または多官能性カルボン酸塩化物（例えば、トリメシン酸三塩化物、シアヌール酸三塩化物、３，３’−４，４’−ベンゾフェノンテトラカルボン酸四塩化物、１，４，５，８−ナフタレン−テトラカルボン酸四塩化物またはピロメリット酸四塩化物）、または使用するジフェノールに対して約０．０１〜約１．０モル％の量の三官能性または多官能性フェノール（例えば、フロログルシノール、４，６−ジメチル−２，４，６−トリス（４−ヒドロキシフェニル）−２−ヘプテン、４，４−ジメチル−２，４，６−トリス（４−ヒドロキシフェニル）ヘプタン、１，３，５−トリス（４−ヒドロキシフェニル）−ベンゼン、１，１，１−トリス（４−ヒドロキシフェニル）エタン、トリス（４−ヒドロキシフェニル）−フェニル−メタン、２，２−ビス［４，４−ビス（４−ヒドロキシフェニル）シクロヘキシル］−プロパン、２，４−ビス［１−（４−ヒドロキシフェニル）−１−メチル−エチル］フェノール、テトラキス（４−ヒドロキシフェニル）−メタン、２，６−ビス（２−ヒドロキシ−５−メチル−ベンジル）−４−メチル−フェノール、２−（４−ヒドロキシフェニル）−２−（２，４−ジヒドロキシフェニル）プロパンまたはテトラキス（４［１−（４−ヒドロキシフェニル）−１−メチルエチル］−フェノキシ）−メタン）である。フェノール分岐剤は、ジフェノールとの反応容器に置かれることができる。酸クロリド分岐剤は、酸クロリドと共に導入されることができる。
【００２２】
コポリカーボネートは、当技術分野で周知の工程により調製されることができる。１つの例示的実施形態で、約１〜約２５重量部、約２．５〜約２５重量部（使用するジフェノールの総量に対して）のヒドロキシアリールオキシ末端基を含むポリジオルガノシロキサンも使用できる。これらは、文献から公知である（例えば、米国特許第３，４１９，６３４号を参照）、または文献から公知の方法によって作成することができる。別の実施形態で、エステル形成モノマーは、ポリカーボネート含有ポリマー調製工程で利用できる。代表的なエステル形成モノマーは、ジカルボン酸ハロゲン化物及びヒドロキシカルボン酸を含む。芳香族ポリエステルカルボネートの生産のために使用する芳香族ジカルボン酸ジハロゲン化物は、イソフタル酸、テレフタル酸、ジフェニルエーテル−４，４’−ジカルボン酸、及びナフタレン−２，６−ジカルボン酸の二酸二塩化物でもよい。約１：２０〜約２０：１の比のイソフタル酸及びテレフタル酸の二酸二塩化物の混合物を使用できる。炭素ハロゲン化物（例えば、ホスゲン）を、ポリエステルカルボネート製造中の二官能性酸誘導体として一緒に使用できる。芳香族ポリエステルカーボネートは、混合したヒドロキシカルボン酸も含むことができる。芳香族ポリエステルカーボネートは、直鎖でも分岐でもよい。適切な分岐剤は、上で開示されている。
【００２３】
上述したモノフェノール以外で、芳香族ポリエステルカーボネート製造のための代表的な連鎖停止剤は、そのクロロカルボン酸エステル、ならびにＣ1−Ｃ22アルキル基によって、またはハロゲン原子によって任意に置換され得る芳香族モノカルボン酸の酸塩化物を含む、及び更に脂肪族Ｃ2−Ｃ22モノカルボン酸塩化物も含む。連鎖停止剤の量は、フェノール連鎖停止剤の場合ジフェノールのモルに対して、及びモノカルボン酸塩化物連鎖停止剤の場合ジカルボン酸二塩化物のモルに対して、いずれの場合でも約０．１〜約１０モル％である。
【００２４】
カーボネートモノマー単位を含む１つ以上のポリマーは、ポリカーボネート、コポリカーボネート、またはポリカーボネート及びコポリカーボネートのブレンドを含むことができる。ポリカーボネート及び／またはコポリカーボネートは、上述するように、ポリカーボネート及び／またはコポリカーボネートから調製される物品に所望の特性を提供するのに十分な平均重量平均分子量を示すことができる。ポリカーボネート及び／またはコポリカーボネートは、約８，０００以上、約１５，０００以上または約３０，０００以上の平均重量平均分子量を有することができる。ポリカーボネート及び／またはコポリカーボネートは、約２００，０００以下、約８０，０００以下または約４０，０００以下の平均重量平均分子量を有することができる。特に指示がない限り、本明細書のポリカーボネート及び／またはコポリカーボネートの「分子量」への言及は、ビスフェノールＡポリカーボネート基準によるレーザー散乱技術を用いて、ゲル浸透クロマトグラフィ（ＧＰＣ）により測定される重量平均分子量（Ｍｗ）を指し、それは１モル当たりのグラム（ｇ／モル）の単位が付与される。ポリカーボネート及び／またはコポリカーボネートの溶融流れ速度（ＭＦＲ）は、ブレンドを使用してそこから所望の物品の調製を可能にするのに十分である。溶融流れ速度は、１．２ｋｇの荷重下にて３００℃で測定する場合、１０分当たり約３〜約２０ｇ（ｇ／１０分）でもよい。
【００２５】
ポリカーボネート及び／またはコポリカーボネートは、ペレット形態、粉末形態、またはその混合物で使用されることができる。粉末形態で使用される場合、粒径は材料を効率的にブレンドするために選択される。粒径は、約０．１ｍｍ以上または約０．５ｍｍ以上であり得る。粒径は、約２．０ｍｍ以下または約１．５ｍｍ以下でもよい。
【００２６】
非充填ポリカーボネートまたはそのコポリマーは、ポリカーボネート組成物で一般に使用される１つ以上の難燃剤を含むことができる。難燃剤は、難燃性の特性を提供して、組成物の耐衝撃性、耐熱性及び環境応力亀裂抵抗性にマイナスの影響を与えない、ポリカーボネート系組成物での使用に公知の任意の難燃剤でもよい。難燃剤は、最終用途の難燃性要件を満たすのに十分な量で、及び組成物から調製される物品の耐衝撃性、耐熱性及び環境応力亀裂抵抗性に有害な影響を与えない量で使用されることができる。代表的な難燃剤は、ハロゲン化合物、炭化塩難燃剤、三価リン含有化合物、オリゴマーリン酸塩、ポリ（ブロック−ホスホネート−エステル）及び／またはポリ（ブロック−ホスホネート−カルボネート）を含む。米国特許第７，６４５，８５０号を参照（その全体が組み込まれる）。オリゴマーリン酸塩は、ビスフェノールＡビス（リン酸ジフェニル）（ＢＡＰＰ）を含む。難燃剤の種類は、ハロゲン化難燃剤を含む。難燃剤の種類は、臭素化難燃剤を含む。代表的な難燃剤は、臭素化ポリカーボネート（例えば、テトラブロモビスフェノールＡポリカーボネートオリゴマー、ポリブロモフェニルエーテル、臭素化ＢＰＡポリエポキシド、臭素化イミド）、ハロゲン化ポリアクリレート（例えば、ポリ（ハロアリールアクリレート）、ポリ（ハロアリールメタクリレート））、臭素化ポリスチレン（例えば、ポリジブロモスチレン及びポリトリブロモスチレン）、デカブロモビフェニルエタン、テトラブロモビフェニル、臭素化アルファ（オメガ−アルキレン−ビス−フタル酸イミド）（例えば、Ｎ，Ν’−エチレン−ビス−テトラブロモフタル−イミド）、オリゴマ臭素化カーボネート（特に、必要に応じてフェノキシ基または臭素化フェノキシ基によって末端封止されているテトラブロモビスフェノールＡに由来するカーボネート）、または臭素化エポキシ樹脂を含む。ハロゲン化難燃剤の混合物は、本発明の組成物で利用できる。代表的なハロゲン化難燃剤は、臭素化ポリアクリレート、臭素化ポリスチレン、及びテトラブロモビスフェノールＡポリカーボネートオリゴマーを含む。１つ以上の難燃剤は、非充填ポリカーボネートまたはそのコポリマーを含有する組成物の重量に基づき、約０．１重量％以上、約１重量％以上または約５重量％以上の量で存在してもよい。１つ以上の難燃剤は、非充填ポリカーボネートまたはそのコポリマーを含有する組成物の重量に基づき、約３０重量％以下、約２０重量％以下の量で存在してもよい。組成物は、共力剤（特に、無機アンチモン化合物）を更に含むことができる。このような化合物は、幅広く利用できる、または周知の方法で作成されることができる。一般的な無機共力剤化合物は、Ｓｂ2Ｏ5、Ｓｂ2Ｏ3、亜アンチモン酸ナトリウムなどを含む。共力剤は、三酸化アンチモン（Ｓｂ2Ｏ3）でもよい。共力剤は、非充填ポリカーボネートまたはコポリカーボネート化合物の重量％に基づき、約０．５〜約１５重量％で使用できる。
【００２７】
非充填ポリカーボネートまたはそのコポリマーを含有する組成物は、フッ素化滴下防止剤を更に含むことができる。滴下防止とは、火が生じた場合、燃焼滴を形成する組成物の傾向を低減することを示す。滴下防止剤として当技術分野において周知のフッ素化ポリオレフィンを、開示した組成物で使用することができる。代表的なフッ素化ポリオレフィンは、欧州特許第０６４０６５５号に記載されている。それらは、ＤｕＰｏｎｔ製、商標名Ｔｅｆｌｏｎ（登録商標）３０Ｎで販売されている。フッ素化ポリオレフィンは、純粋な形態で、及びフッ素化ポリオレフィンのエマルションと、グラフトポリマーのエマルションまたはコポリマー（好ましくはスチレン／アクリロニトリルに基づくもの）のエマルションとの凝固した混合物の形態で使用されることができ、フッ素化ポリオレフィンはエマルションとして、グラフトポリマーまたはコポリマーのエマルションと混合されて、それから混合物は凝固される。フッ素化ポリオレフィンは、グラフトポリマー（構成成分Ｂ）またはコポリマー（例えば、スチレン／アクリロニトリルに基づくもの）とのプレコンパウンドとして更に使用されることができる。フッ素化ポリオレフィンは粉末として、グラフトポリマーもしくはコポリマーの粉末または顆粒と混合されて、混合物は、約２００℃〜約３３０℃の温度で、従来の装置（例えば、内部混練機、押出し機または２軸スクリュー押出し機）で原則として溶融で合成される。フッ素化ポリオレフィンはマスターバッチの形態でも使用され得て、それは、フッ素化ポリオレフィンの水性分散体の存在下で、少なくとも１つのモノエチレン性不飽和モノマーのエマルション重合により調製される。モノマー成分は、スチレン、アクリロニトリル及びそれらの混合物でもよい。ポリマーは、酸沈殿及びその後の乾燥の後、流動性粉末として使用される。凝固、プロコンパウンドまたはマスターバッチは、約５〜約９５重量％または約７〜約６０重量％のフッ素化ポリオレフィンの固形含有量を有することができる。１つ以上の滴下防止剤は、非充填ポリカーボネートまたはそのコポリマーを含有する組成物の重量に基づき、約０重量％以上、約０．０５重量％以上または約０．１重量％以上の量で存在してもよい。１つ以上の滴下防止剤は、非充填ポリカーボネートまたはそのコポリマーを含有する組成物の重量に基づき、約５重量％以下、約２重量％以下または約１重量％以上の量で存在してもよい。
【００２８】
非充填ポリカーボネートまたはそのコポリマーを含有する組成物は、ポリカーボネート系組成物で通常使用される、少なくとも１つ以上の添加剤を更に含有できる。例えば１つのそのような添加剤は、１つ以上の潤滑剤（例えば、鉱油、エポキシ化ダイズ油など）；核剤；帯電防止剤；安定剤；充填剤及び／または補強剤（例えば、ガラス繊維、炭素繊維、金属繊維、金属被覆繊維、熱硬化性繊維、ガラスビーズ、雲母、ケイ酸塩、石英、タルク、二酸化チタン及び／またはケイ灰石単独、または組み合わせ）；染料；または色素を含む。１つのそのような安定剤は、エステル−カーボネート交換を最小化するために存在する。このような安定剤は、従来技術で周知である（例えば米国特許第５，９２２，８１６号、同第４，５３２，２９０号、同第４，４０１、８０４号を参照し、そのすべては参照により本明細書に組み込まれる）。このような安定剤は、特定の三価リン含有化合物（次リン酸、特定の有機三価リンの化合物（例えば、ジステアリルペンタエリトリトール二リン酸塩、一もしくは二水素リン酸または一、二または三水素リン酸化合物）、リン酸化合物、及び特定の無機三価リンの化合物（例えば、リン酸一ナトリウム及びリン酸一カリウム、リン酸シリル及びリン酸シリル誘導体、単独または組み合わせ））を含む。
【００２９】
開示される組成物は、周知の方法で特定の成分を混合することと、２００℃〜３００℃の温度で従来の装置（例えば、内部混練機、押出し機及び２軸スクリュー押出し機）で溶融合成する及び／または溶融押出しすることと、により製造され得る。個々の成分は、連続して及び同時の両方で、約２３℃（室温）及び高温の両方で、周知の方法にて混合されることができる。組成物は、型に注入されて、所望の形状の基材を形成できる。
【００３０】
ＣａＳｉＯ3は一般的にケイ灰石として公知の天然鉱物であり、メタケイ酸カルシウムと呼ばれる場合もある。天然鉱物なので、サイズの著しい変化及び存在し得る他の鉱物がある。ＣａＳｉＯ3は６、７以上または１４以上の高アスペクト比、及び１〜１５μｍ、２〜１０μｍまたは４〜８μｍの平均繊維直径を有する。アスペクト比は、最高４４であり得る。ＣａＳｉＯ3は、針状と称され得る。ＣａＳｉＯ3は、ＣａＳｉＯ3を含有するポリカーボネート及び／またはコポリカーボネート組成物の光沢を低減するのに十分な量で存在し得る。ＣａＳｉＯ3は、約５重量％以上または約１０重量％以上の量で、ＣａＳｉＯ3を含有するポリカーボネート及び／またはコポリカーボネート組成物中に存在する。ＣａＳｉＯ3は、約２０重量％以下または約１５重量％以下の量で、ＣａＳｉＯ3を含有するポリカーボネート及び／またはコポリカーボネート組成物中に存在する。５重量％未満では、形成した組成物の光沢への影響はほとんどない。２０重量％を超えると光沢の更なる改善はなく、ＣａＳｉＯ3の量が組成物の特性を低減する危険性が生じる。
【００３１】
組成物は、安定化塩を含有できる。安定化塩は、ポリカーボネート及びポリカーボネートのコポリマーが解重合を引き起こすのを、組成物の塩基性材料が防ぐように機能する、酸性緩衝剤である、任意の化合物であり得る。安定化塩の代表的な種類は、米国特許第２０１３／０１３１２４１号に開示されているものを含み（参照により組み込まれる）、特に三価リン含有酸（例えば、リン酸、亜リン酸、次亜リン酸、次リン酸、ホスフィン酸、ホスホン酸、メタリン酸、ヘキサメタリン酸、チオリン酸、フルオロリン酸、ジフルオロリン酸、フルオロ亜リン酸、ジフルオロ亜リン酸、フルオロ次亜リン酸、フルオロ次リン酸）に由来する酸、酸性塩及びエステル、またはそれらの組み合わせを含む。三価リン含有酸及び三価リン含有酸のエステルの組み合わせを使用できる。あるいは、酸、酸性塩及びエステル（例えば、硫酸、亜硫酸塩、リン酸亜鉛、リン酸一カルシウム一水和物など）を使用できる。特定の実施形態で、酸安定剤は、亜リン酸（Ｈ3ＰＯ3）、リン酸（Ｈ3ＰＯ4）、リン酸亜鉛（Ｚｎ3（ＰＯ4）2）、亜鉛リン酸二水素（ＺｎＨ4Ｐ2Ｏ8）、リン酸二水素ナトリウム（ＮａＨ2ＰＯ4）またはピロリン酸二水素ナトリウム（Ｎａ2Ｈ2Ｐ2Ｏ7）及びリン酸一ナトリウムである。安定化塩は、ポリカーボネートまたはポリカーボネートのコポリマーの解重合を防ぐのに十分な量で存在し得る。安定化塩は、１つ以上のポリカーボネートまたはポリカーボネートのコポリマー、及びＣａＳｉＯ3を含有する組成物の約０．０５重量％以上の量で存在してもよい。安定化塩は、１つ以上のポリカーボネートまたはポリカーボネートのコポリマー、及びＣａＳｉＯ3を含有する組成物の約０．５重量％以下の量で存在してもよい。
【００３２】
１つ以上のポリカーボネートまたはポリカーボネートのコポリマー、及びＣａＳｉＯ3を含有する組成物は、酸化防止剤を含む。１つ以上のポリカーボネートまたはポリカーボネートのコポリマー、及びＣａＳｉＯ3を含有する組成物の形成が酸化防止剤を含む前に、酸化防止剤は１つ以上のポリカーボネートまたはポリカーボネートのコポリマーに存在してもよい。酸化防止剤は、組成物及び形成される構造の酸化を防ぐのに十分な量で存在し得る。代表的な酸化防止添加剤は、例えば、有機亜リン酸塩（例えば、トリス（ノニルフェニル）リン酸塩、トリス（２，４−ジ−ｔ−ブチルフェニル）リン酸塩（例えば、「ＩＲＧＡＦＯＳ１６８」または「Ｉ−１６８」）、ビス（２，４−ジ−ｔ−ブチルフェニル）ペンタエリトリトールジリン酸塩、ジステアリルペンタエリトリトールジリン酸塩など）；アルキル化モノフェノールまたはポリフェノール；ポリフェノールとジエンのアルキル化反応生成物（例えば、テトラキス［メチレン（３，５−ジ−ｔｅｒｔ−ブチル−４−ヒドロキシヒドロケイ皮酸塩）］メタンなど）；パラ−クレゾールまたはジシクロペンタジエンのブチル化反応生成物；アルキル化ヒドロキノン；ヒドロキシル化チオジフェニルエーテル；アルキリデン−ビスフェノール；ベンジル化合物；一価または多価アルコールによるβ−（３，５−ジ−ｔｅｒｔ−ブチル−４−ヒドロキシフェニル）−プロピオン酸のエステル；一価または多価アルコールによるβ−（５−ｔｅｒｔ−ブチル−４−ヒドロキシ−３−メチルフェニル）−プロピオン酸のエステル；チオアルキルまたはチオアリール化合物のエステル（例えば、チオプロピオン酸ジステアリル、チオプロピオン酸ジラウリル、チオジプロピオン酸ジトリデシル、オクタデシル−３−（３，５−ジ−ｔｅｒｔ−ブチル−４−ヒドロキシフェニル）プロピオン酸塩、ペンタエリスリチル−テトラキス［３−（３，５−ジ−ｔｅｒｔ−ブチル−４−ヒドロキシフェニル）プロピオン酸塩］など）；β−（３，５−ジ−ｔｅｒｔ−ブチル−４−ヒドロキシフェニル）−プロピオン酸などアミド、または前述の酸化防止剤のうちの少なくとも１つを含む組み合わせを含む。酸化防止剤は、１つ以上のポリカーボネートまたはポリカーボネートのコポリマー、及びＣａＳｉＯ3を含有する組成物の約０．０００１〜約１重量％の量で使用できる。酸化防止剤は、ＣａＳｉＯ3を含むポリカーボネート系組成物の約２００ｐｐｍ〜約２０００ｐｐｍの量で存在してもよい。
【００３３】
１つ以上のポリカーボネートまたはポリカーボネートのコポリマー及びＣａＳｉＯ3を含有する組成物は、所望の色を提供するのに十分な量の所望の色を提供するための１つ以上の色素を含み、例えばカーボンブラック及び二酸化チタンを含む。
【００３４】
１つ以上のポリカーボネートまたはポリカーボネートのコポリマー及びＣａＳｉＯ3を含有する組成物と、非充填である、ＣａＳｉＯ3を含まない１つ以上のポリカーボネートまたはポリカーボネートのコポリマーを含有する組成物のブレンドを含む組成物を、開示する。ブレンドは、所望のつや消し外観を導入するために、１つ以上のポリカーボネートまたはポリカーボネートのコポリマー及びＣａＳｉＯ3を含有する組成物の十分な量を含まなければならない。ブレンドは、本明細書に記載されているように、１つ以上のポリカーボネートまたはポリカーボネートのコポリマー及びＣａＳｉＯ3の３３重量％以上、約５０％以上、最高１００重量％を含むことができる。非充填ポリカーボネートまたはコポリカーボネートの量は、６７％以下、最低０でもよい。
【００３５】
ポリカーボネート及び／またはコポリカーボネートを含む、シートを開示する。シートは、１つ以上のポリカーボネートまたはポリカーボネートのコポリマー及びＣａＳｉＯ3を含有する組成物を１００％含むことができる。あるいは、シートは少なくとも２つの層を含んでもよく、そのうちの１つはポリカーボネートまたはポリカーボネートのコポリマー及びＣａＳｉＯ3を含む組成物を含有し、１つのポリカーボネートまたはポリカーボネートのコポリマー及びＣａＳｉＯ3を含む層は、少なくとも１つの表面に配置される。１つ以上のポリカーボネートまたはポリカーボネートのコポリマー及びＣａＳｉＯ3を含む層は、先に開示するように、非充填ポリカーボネート及び／またはポリカーボネートのブレンドであり得る。シートが１つ以上の層を含むとき、１つ以上のポリカーボネートまたはポリカーボネートのコポリマー及びＣａＳｉＯ3を含む層は、形成したシートにつや消し外観を導入するのに十分な厚さで存在し得る。１つ以上のポリカーボネートまたはポリカーボネートのコポリマー及びＣａＳｉＯ3を含む層は、シートの厚さの約０．５％以上、シートの厚さの約５％以上、または厚さの約１０％以上で存在し得る。１つ以上のポリカーボネートまたはポリカーボネートのコポリマー及びＣａＳｉＯ3を含む層は、シートの厚さの約９９．５％以下、シートの厚さの約９５％以下、または厚さの約９０％以下で存在し得る。非充填層は、シートの厚さの約９０％以下、シートの厚さの約９５％以下、または厚さの約９９．５％以下で存在し得る。非充填層は、シートの厚さの約０．５％以上、シートの厚さの約５％以上、または厚さの約１０％以上で存在し得る。
【００３６】
形成されたシートの厚さは、使用目的として十分であり得る。厚さは、１ｍｍ以上または約１０ｍｍ以上でもよい。形成されたシートの厚さは、使用目的として十分であり得る。厚さは、２０ｍｍ以下または約１０ｍｍ以下でもよい。
【００３７】
シートは、ポリカーボネート系シートを調製する任意の周知の方法（例えば、押出しまたは共押出し、積層、共積層など）を使用して調製されることができる。シートの表面は、エンボスローラなどを使用してざらざらでもよい。シートは、熱成形などによって成形物品を作るために、更に処理されることができる。
【００３８】
多数の実施形態を開示する。
【００３９】
実施形態１。ポリカーボネートからなる１つ以上のポリマー、または５０モル％超のポリカーボネート単位及びポリカーボネート単位と共重合する５０モル％未満のモノマー単位のコポリマー、ならびに１つ以上の鉱物を含有する５〜２０重量％の高アスペクト比のＣａＳｉＯ3を含む、組成物。
【００４０】
実施形態２。安定化塩を含む、実施形態１に記載の組成物。
【００４１】
実施形態３。約０．０５〜約０．５重量％の安定化塩を含む、実施形態１または２に記載の組成物。
【００４２】
実施形態４。前記安定化塩が亜リン系酸の塩である、実施形態２または３に記載の組成物。
【００４３】
実施形態５。前記安定化塩がリン酸一ナトリウムである、実施形態４に記載の組成物。
【００４４】
実施形態６。ポリカーボネート含有組成物に有用な１つ以上の酸化防止剤を含む、先行実施形態のいずれか１つに記載の組成物。
【００４５】
実施形態７。ポリカーボネートからなる１つ以上のポリマー、または５０モル％超のポリカーボネート単位及びポリカーボネート単位と共重合する５０モル％未満のモノマー単位のコポリマー；１つ以上の鉱物を含有する５〜２０重量％の高アスペクト比のＣａＳｉＯ3；安定化塩；ならびにポリカーボネート含有組成物に有用な１つ以上の酸化防止剤；からなる、先行実施形態のいずれか１つに記載の組成物。
【００４６】
実施形態８。前記１つ以上の鉱物を含有する高アスペクト比のＣａＳｉＯ3が、組成物の約１０〜１５重量％の量で存在する、先行実施形態のいずれか１つに記載の組成物。
【００４７】
実施形態９。ポリカーボネート含有組成物に有用な前記１つ以上の酸化防止剤が、前記組成物の重量に基づき約２００〜２０００百万分率の量で存在する、先行実施形態のいずれか１つに記載の組成物。
【００４８】
実施形態１０。前記１つ以上のポリカーボネートが、分岐状、直鎖、または分岐状及び直鎖ポリカーボネートの混合物である、先行実施形態のいずれか１つに記載の組成物。
【００４９】
実施形態１１。実施形態１〜１０のいずれか１つに記載の組成物の３３重量％以上、及び１つ以上の非充填ポリカーボネートのブレンドを含む、組成物。
【００５０】
実施形態１２。前記非充填ポリカーボネートが、前記組成物の約０〜約６７重量％の量で存在する、実施形態１１に記載の組成物。
【００５１】
実施形態１３。実施形態１〜１３のいずれか１つによる組成物から調製されるシートを含む、組成物。
【００５２】
実施形態１４。ＩＳＯ２８１３に従って測定した最高光沢が、６０度入射角で約６０以下である、実施形態１３に記載の組成物。
【００５３】
実施形態１５。ＩＳＯ２８１３に従って測定した最高光沢が、６０度入射角で約４０以下である、実施形態１３に記載の組成物。
【００５４】
実施形態１６。シートが、実施形態１〜１２のいずれか１つによる組成物から本質的になる、実施形態１３〜１５のいずれか１つに記載の組成物。
【００５５】
実施形態１７。２つ以上の層を含み、そこで、少なくとも１つの層が、ポリカーボネートからなる１つ以上のポリマー、またはポリカーボネートの重量の５０モル％超のポリカーボネート単位及びポリカーボネート単位と共重合する５０モル％未満のモノマー単位のコポリマー；１つ以上の鉱物を含有する５〜２０重量％の高アスペクト比のＣａＳｉＯ3；を含み、少なくとも１つの層が、１つ以上の非充填ポリカーボネートを含む、実施形態１３〜１５のいずれか１つに記載の組成物。
【００５６】
実施形態１８。ポリカーボネートからなる１つ以上のポリマー、または５０モル％超のポリカーボネート単位及びポリカーボネート単位と共重合する５０モル％未満のモノマー単位のコポリマー；ならびに１つ以上の鉱物を含有する５〜２０重量％の高アスペクト比のＣａＳｉＯ3；を含む前記層が、シートの厚みの０．５〜１０％であり、１つ以上の非充填ポリカーボネートの含む前記層が、シートの厚みの９９．５〜９０％である、実施形態１７に記載の組成物。
【００５７】
実施形態１９。前記１つ以上の層が、押出しまたは共押出しによって形成される、実施形態１３〜１８のいずれか１つに記載の組成物。
【００５８】
実施形態２０。前記シートの前記表面のうちの一方または両方が、ポリカーボネートからなる１つ以上のポリマー、またはポリカーボネートの重量の５０モル％超のポリカーボネート単位及びポリカーボネート単位と共重合する５０モル％未満のモノマー単位のコポリマー；ならびに１つ以上の鉱物を含有する５〜２０重量％の高アスペクト比のＣａＳｉＯ3；を含む、組成物の層を含む、実施形態１３〜１９のいずれか１つに記載の組成物。
【００５９】
代表的な実施形態
以下の実施例を本発明を例示するために提供するが、これらは本発明の範囲を限定することを意図していない。特に指示しない限り、すべての部及び百分率は重量による。
【００６０】
様々な量のＣａＳｉＯ3を有する、０．２５重量％のＴｉ０２及び０．０００１２５重量％のカーボンブラックの固定量を有するまたはそれを有さない、多くの試料をＣＡＬＩＢＲＥ（商標）２００−１０ポリカーボネートを使用して押出しにより形成する。シートは、３００×３００×３ｍｍの寸法を有する。形成したシートは、６０度入射角でＩＳＯ２８１３を使用して光沢を試験する。「最高光沢」とは、３００℃の溶融温度で、３つのロールアップスタックロールスタックの第２の光沢ロール手前のよく見えるメルトバンクで押し出されるシートを意味する。「最低光沢」とは、２８０℃の溶融温度で、３つのロールアップスタックロールスタックの第２の光沢ロールの手前の目に見えないメルトバンクで押し出されるシートを意味する。以下の他の試験は、ＩＳＯ５２７を使用する引張弾性率を実施する。結果を表にまとめる。
【００６１】
【表１】
2020531661.tif 000004
【００６２】
【表２】
2020531661.tif 000005
【００６３】
鉛筆硬度は、試験ＡＳＴＭ  Ｄ３３６３に従ってＨＢからＨ〜２Ｈへ、ＣａＳｉＯ3は０％から１５％へ増加した。
【００６４】
本明細書で用いられる重量部は、具体的に言及される組成物の１００重量部を指す。上記出願に記載の任意の数値には、任意の低い方の値と任意の高い方の値の間に少なくとも２つの単位の分離があるという条件で、１単位ずつ、低い方の値から上限値までのすべての値が含まれる。例として、成分の量または例えば温度、圧力、時間などの工程変数の値は、例えば１〜９０、好ましくは２０〜８０、より好ましくは３０〜７０が記載される場合、１５〜８５、２２〜６８、４３〜５１、３０〜３２などの値が本明細書において明白に列挙されることを意図する。１未満の値に関しては、１単位は適宜０．０００１、０．００１、０．０１、または０．１であると考えられる。これらは何が具体的に意図されているのかの例に過ぎず、列挙した最低値と最高値の間の数値のすべての可能性のある組み合わせが、類似の方法で本出願にて明確に記載されていると考えられる。特に指示のない限り、すべての範囲は、両端点及びこれら端点間のすべての数を含む。範囲に関連する「約」または「およそ」の使用は、範囲の両端に適用する。したがって「約２０〜３０」は、少なくとも指定した端点を含めて「約２０〜約３０」を対象とすることを意図する。組み合わせを説明するための用語「から本質的になる」は、同定した要素、原料、成分または工程、ならびに組み合わせの基本的かつ新規な特徴に実質的に影響しない他の要素、原料、成分または工程を含むものとする。本明細書の要素、原料、成分または工程の組み合わせを説明するための用語「含む（ｃｏｍｐｒｉｓｉｎｇ）」または「含む（ｉｎｃｌｕｄｉｎｇ）」の使用は、要素、原料、成分または工程から本質的になる実施形態も企図する。複数の要素、原料、成分または工程は、単一の統合された要素、原料、成分または工程によって提供することができる。あるいは単一の統合された要素、原料、成分または工程は、別々の複数の要素、原料、成分または工程に分けられる場合がある。要素、原料、成分または工程を説明するための開示「ａ」または「ｏｎｅ」は、更なる要素、原料、成分または工程を排除することを意図しない。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
ポリカーボネートからなる１つ以上のポリマー、または５０モル％超のポリカーボネート単位及びポリカーボネート単位と共重合する５０モル％未満のモノマー単位のコポリマー；１つ以上の鉱物を含有する５〜２０重量％のアスペクト比６以上を有する高アスペクト比のＣａＳｉＯ3；ならびに亜リン系酸の塩；を含む、組成物。
【請求項２】
約０．０５〜約０．５重量％の前記亜リン系酸の塩を含む、請求項１に記載の組成物。
【請求項３】
前記ポリカーボネート含有組成物に有用な１つ以上の酸化防止剤を含む、請求項１または２に記載の組成物。
【請求項４】
前記ポリカーボネート含有組成物に有用な前記１つ以上の酸化防止剤が、前記組成物の重量に基づき約２００〜２０００百万分率の量で存在する、請求項３に記載の組成物。
【請求項５】
前記１つ以上のポリカーボネートが、分岐状、直鎖、または分岐状及び直鎖ポリカーボネートの混合物である、請求項１〜４のいずれか一項に記載の組成物。
【請求項６】
請求項１〜５のいずれか一項に記載の組成物の３３重量％以上、及び１つ以上の非充填ポリカーボネートのブレンドを含む、組成物。
【請求項７】
前記非充填ポリカーボネートが、前記組成物の最高約６７重量％の量で存在する、請求項６に記載の組成物。
【請求項８】
前記亜リン系酸の塩がリン酸一ナトリウムである、請求項１〜７のいずれか一項に記載の組成物。
【請求項９】
１つ以上の色素を含む、請求項１〜８のいずれか一項に記載の組成物。
【請求項１０】
前記１つ以上の色素が、カーボンブラック及び二酸化チタンを含む、請求項９に記載の組成物。
【請求項１１】
請求項１〜１０のいずれか一項に記載の組成物から調製されるシートを含む、組成物。
【請求項１２】
２つ以上の層を含み、そこで、少なくとも１つの層が、ポリカーボネートからなる１つ以上のポリマー、またはポリカーボネートの重量の５０モル％超のポリカーボネート単位及びポリカーボネート単位と共重合する５０モル％未満のモノマー単位のコポリマー；１つ以上の鉱物を含有する５〜２０重量％のアスペクト比６以上を有する高アスペクト比のＣａＳｉＯ3；ならびに亜リン系酸の塩；を含み、少なくとも１つの層が、１つ以上の非充填ポリカーボネートを含む、請求項１１に記載の組成物。
【請求項１３】
ポリカーボネートからなる１つ以上のポリマー、または５０モル％超のポリカーボネート単位及びポリカーボネート単位と共重合する５０モル％未満のモノマー単位のコポリマー；１つ以上の鉱物を含有する５〜２０重量％のアスペクト比６以上を有する高アスペクト比のＣａＳｉＯ3；ならびに亜リン系酸の塩；を含む前記層が、前記シートの厚みの５〜１０％であり、１つ以上の非充填ポリカーボネートの含む前記層が、前記シートの厚みの９９．５〜９０％である、請求項１２に記載の組成物。
【請求項１４】
前記１つ以上の層が、押出し、共押出し、積層または共積層によって形成される、請求項１２〜１３のいずれか一項に記載の組成物。
【請求項１５】
前記シートの表面のうちの一方または両方が、ポリカーボネートからなる１つ以上のポリマー、またはポリカーボネートの重量の５０モル％超のポリカーボネート単位及びポリカーボネート単位と共重合する５０モル％未満のモノマー単位のコポリマー；１つ以上の鉱物を含有する５〜２０重量％のアスペクト比６以上を有する高アスペクト比のＣａＳｉＯ3；ならびに亜リン系酸の塩；を含む、組成物の層を含む、請求項１２〜１４のいずれか一項に記載の組成物。
【国際調査報告】
2020531661.tif 000006
2020531661.tif 000007